(57)【要約】  本発明は、第１接合相手（１）と第２接合相手（２）とを結合するための方法に関する。第１接合相手（１）と第２接合相手（２）とを用意したのち、塗膜（１１）が第１接合相手（１）に被着される。次に、第１接合相手（１）と第２接合相手（２）とは、一緒に、含浸樹脂（８）で含浸される。塗膜（１１）は、エポキシ樹脂混合物、硬化促進剤、シラン系エポキシ官能性接着剤及び溶剤に基づく塗料組成物から製造される。エポキシ樹脂混合物は、エポキシ価最大２当量／ｋｇ以下の少なくとも１つの固体エポキシ樹脂１０重量％〜９４重量％とエポキシ価＞４当量／ｋｇの少なくとも１つの固体多官能エポキシ樹脂１重量％〜５０重量％と融点＞３０℃のフェノールノボラック及び／又はクレゾールノボラック５重量％〜４０重量％とを含有してなる。含浸後に含浸樹脂（８）の粘度が下げられ、こうして第１接合相手（１）と第２接合相手（２）とが互いに結合される。
2010529819.tif 000002
【特許請求の範囲】
【請求項１】
第１接合相手と第２接合相手とを用意する工程と、第１接合相手に塗膜を被着する工程と、第２接合相手と塗膜を備えた第１接合相手とに含浸樹脂を一緒に含浸させる工程と、含浸樹脂の粘度を下げる工程とでもって第１接合相手を第２接合相手と結合するための方法であって、前記塗膜がエポキシ樹脂混合物、硬化促進剤、シラン系エポキシ官能性接着剤及び溶剤に基づく塗料組成物であり、前記エポキシ樹脂混合物が、エポキシ価最大２当量／ｋｇ以下の少なくとも１つの固体エポキシ樹脂１０〜９４重量％とエポキシ価＞４当量／ｋｇの少なくとも１つの固体多官能エポキシ樹脂１〜５０重量％と融点＞３０℃のフェノールノボラック及び／又はクレゾールノボラック５〜４０重量％とを、含有してなる方法。
【請求項２】
前記エポキシ樹脂混合物が、エポキシ価＜１当量／ｋｇの固体エポキシ樹脂１〜８０重量％とエポキシ価１〜２当量／ｋｇの固体エポキシ樹脂１〜８０重量％とを、含有してなる請求項１記載の方法。
【請求項３】
前記エポキシ樹脂混合物が、エポキシ価＜１当量／ｋｇの固体エポキシ樹脂４０〜６０重量％とエポキシ価１〜２当量／ｋｇの固体エポキシ樹脂２０〜４０重量％とエポキシ価＞４当量／ｋｇの固体多官能エポキシ樹脂１０〜４０重量％とフェノールノボラック及び／又はクレゾールノボラック１０〜２０重量％とを、含有してなる請求項１又は２記載の方法。
【請求項４】
前記少なくとも１つの固体エポキシ樹脂が、ビスフェノールＡ及び／又はビスフェノールＦに基づくエポキシ樹脂であり、かつ最大２当量／ｋｇのエポキシ価を有する請求項１ないし３のいずれか１つに記載の方法。
【請求項５】
前記少なくとも１つの多官能エポキシ樹脂が、エポキシフェノールノボラック、エポキシクレゾールノボラック、イソシアヌル酸トリグリシジル及び／又はそれらの混合物を含む群に属し、＞４のエポキシ価を有する請求項１ないし４のいずれか１つに記載の方法。
【請求項６】
前記硬化促進剤が第３アミン及び／又はイミダゾール誘導体を含有してなる請求項１ないし５のいずれか１つに記載の方法。
【請求項７】
前記硬化促進剤が２−エチル−４−メチルイミダゾールを含有してなる請求項６記載の方法。
【請求項８】
前記シラン系エポキシ官能性接着剤の含量が、固体樹脂混合物を基準に、０．１重量％〜５重量％である請求項１ないし７のいずれか１つに記載の方法。
【請求項９】
前記シラン系エポキシ官能性接着剤の含量が、固体樹脂混合物を基準に、１重量％〜３重量％である請求項８記載の方法。
【請求項１０】
前記エポキシ官能性接着剤が、γ−グリシドキシプロピルトリメトキシシラン及びβ−（３，４−エポキシシクロヘキシル）−エチルトリメトキシシランを含む群に属する請求項１ないし９のいずれか１つに記載の方法。
【請求項１１】
前記溶剤が脂肪族、芳香族炭化水素、エーテル、エステル、グリコールエーテル、アルコール、ケトン及びそれらの混合物を含有してなる請求項１ないし１０のいずれか１つに記載の方法。
【請求項１２】
前記塗料組成物の固体含量が１重量％〜５０重量％である請求項１ないし１１のいずれか１つに記載の方法。
【請求項１３】
前記塗料組成物の固体含量が１０重量％〜２０重量％である請求項１２記載の方法。
【請求項１４】
前記塗料組成物が付加的に少なくとも１つの防食添加剤を含有してなる請求項１ないし１３のいずれか１つに記載の方法。
【請求項１５】
前記少なくとも１つの防食添加剤が、リン酸亜鉛及び／又はクロム酸亜鉛及び／又はヒドロキシ亜リン酸亜鉛を、含有してなる請求項１４記載の方法。
【請求項１６】
可溶性着色剤及び／又は流れ調整剤及び／又は消泡剤が塗料組成物に添加される請求項１ないし１５のいずれか１つに記載の方法。
【請求項１７】
非金属充填材が前記塗料組成物に添加される請求項１ないし１６のいずれか１項記載の方法。
【請求項１８】
前記非金属充填材が少なくとも１つの分散性着色顔料、並びに／又は、石英粉、マイカ及び滑石粉の群のうちの１物質を含有してなる請求項１７記載の方法。
【請求項１９】
前記分散性着色顔料がカーボンブラック及び／又はルチル及び／又は分散助剤を含有してなる請求項１８記載の方法。
【請求項２０】
前記分散性着色顔料が流動学的添加剤及び／又は沈殿助剤を含有してなる請求項１８又は１９のいずれか記載の方法。
【請求項２１】
前記流動学的添加剤及び／又は沈殿助剤がベントナイト又はアエロジルを含有してなる請求項２０記載の方法。
【請求項２２】
前記フェノールノボラック及び／又はクレゾールノボラックが、＞１００℃の融点を有する請求項１ないし２１のいずれか１つに記載の方法。
【請求項２３】
前記含浸樹脂が、２５℃の温度において５０ｍＰａ・ｓ〜１，０００ｍＰａ・ｓの粘度を、有する請求項１ないし２２のいずれか１つに記載の方法。
【請求項２４】
前記含浸樹脂が、２５℃の温度において２００ｍＰａ・ｓ〜３００ｍＰａ・ｓの、粘度を有する請求項２３記載の方法。
【請求項２５】
前記含浸樹脂が、２０℃の温度において液状のビスフェノールＡエポキシ樹脂及び／又は２０℃の温度において液状のビスフェノールＦエポキシ樹脂を、含有してなる請求項１ないし２４のいずれか１つに記載の方法。
【請求項２６】
前記含浸樹脂が、粘度を下げるために、エポキシ官能希釈剤を含有してなる請求項１ないし２５のいずれか１つに記載の方法。
【請求項２７】
前記含浸樹脂が無水物硬化剤を含有してなる請求項１ないし２６のいずれか１つに記載の方法。
【請求項２８】
前記無水物硬化剤が低粘度無水ジカルボン酸である請求項２７記載の方法。
【請求項２９】
前記低粘度無水ジカルボン酸が無水メチルシクロヘキサンジカルボン酸である請求項２８記載の方法。
【請求項３０】
前記含浸樹脂が硬化促進剤を含有してなる請求項１ないし２９のいずれか１つに記載の方法。
【請求項３１】
前記硬化促進剤がイミダゾール誘導体及び／又は三塩化ホウ素アミン系を含有してなる請求項３０記載の方法。
【請求項３２】
含浸が１ｈＰａ未満又はそれに等しい絶対圧力において行われる請求項１ないし３１のいずれか１つに記載の方法。
【請求項３３】
前記第２接合相手が凹部を有し、塗膜を備えた前記第１接合相手がこの凹部内に少なくとも部分的に挿入される請求項１ないし３２のいずれか１つに記載の方法。
【請求項３４】
前記凹部が、連続開口部として、前記第２接合相手に形成されている請求項３３記載の方法。
【請求項３５】
前記第１接合相手を挿入する前に開口部が片側を閉鎖される請求項３４記載の方法。
【請求項３６】
片側閉鎖のために接着フィルムが使用される請求項３５記載の方法。
【請求項３７】
前記第１接合相手の挿入後、含浸前に、開口部が完全に閉鎖される請求項３３ないし３６のいずれか１つに記載の方法。
【請求項３８】
完全閉鎖のために接着フィルムが使用される請求項３７記載の方法。
【請求項３９】
前記第１接合相手と前記第２接合相手と前記塗膜とを含む組立体に含浸後に付着する含浸樹脂が、溶剤によって組立体の外表面から洗い落とされ、組立体の空隙内にある含浸樹脂がそこに留まる請求項１ないし３８のいずれか１つに記載の方法。
【請求項４０】
空隙が、前記第１接合相手と前記第２接合相手との間に形成される間隙を含む請求項３９記載の方法。
【請求項４１】
前記第２接合相手が相連続して配置される薄板を含む請求項３９又は４０記載の方法。
【請求項４２】
前記第１接合相手と前記第２接合相手と前記塗膜とが、含浸後にこれらに付着される含浸樹脂と一緒に、第１硬化工程において、高められた第１温度で、予備硬化される請求項１ないし４１のいずれか１つに記載の方法。
【請求項４３】
前記高められた第１温度が５０℃〜１００℃である請求項４２記載の方法。
【請求項４４】
前記第１接合相手と前記第２接合相手と前記塗膜とが、含浸後にこれらに付着される含浸樹脂と一緒に、第１硬化工程中に、回転させられる請求項４２又は４３のいずれか記載の方法。
【請求項４５】
前記第１接合相手と前記第２接合相手と前記塗膜とが、含浸後にこれらに付着される含浸樹脂と一緒に、第２硬化工程において、第１温度よりも高い第２温度で、硬化される請求項４２ないし４４のいずれか１つに記載の方法。
【請求項４６】
前記高められた第２温度が１００℃〜１５０℃である請求項４５記載の方法。
【請求項４７】
前記第１接合相手と前記第２接合相手と前記塗膜とが、含浸後にこれらに付着される含浸樹脂と一緒に、第２硬化工程中に、回転させられる請求項４５又は４６のいずれか記載の方法。
【請求項４８】
前記第１接合相手が磁石又は磁性体であり、前記第２接合相手が永久磁石同期機用の製造すべき回転子の支持体である請求項１ないし４７のいずれか１つに記載の方法。
【発明の詳細な説明】
【技術分野】
【０００１】
本発明は、２つ以上の接合相手を結合するための方法に関する。接合相手とは、例えば、支持体、例えば製造すべきロータの支持体、のポケットに嵌挿される永久磁石又は磁性体とすることができる。このようなロータは、なかんずく、永久磁石同期機（ＰＭＳＭ）の回転子として使用される。
【背景技術】
【０００２】
２つ以上の接合相手のこのような結合部は、しばしば、大きな機械的及び／又は熱的負荷に曝される。このようなロータは、しばしば、例えば５０００ｒｐｍ超の、高い回転数で作動される。これに伴って、結合部に加わる遠心力が相応に高くなる。
【０００３】
耐久性のある結合部を製造するために、通常、実質的に薄板を積み重ねた積層薄板から成る支持体のポケットに液状接着剤、例えば一液型又は二液型樹脂、が過剰量注入される。引き続き磁石が液状接着剤に押し込まれ、磁石はポケット内で接着剤によって包み込まれる。
【０００４】
しかし、この技術は一連の欠点を有する。一方で、接着剤注入のために各ポケットに個々に注入針でアクセスしなければならない。更に、ポケットの寸法公差の故に、この注入は細心の注意を必要とする。ポケットに注入される接着剤が少なすぎると、磁石が完全には包み込まれず、積層薄板と磁石との間に隙間が生じることがあり、これらの隙間内で腐食を生じることがある。他方で、過度に多くの接着剤を使用すると、過剰量の接着剤がポケットと支持体との間の隙間から溢れ、仕上がったロータのポケット開口部の領域に局所的に接着剤が集積することのないように、手間をかけて取り除かれねばならない。
【０００５】
他の問題として、接着剤が硬化時に強く収縮して応力が発生することがあり、高回転数のときに、接着結合部がひび割れる。
【０００６】
このような支持体内で磁石を固定するための選択的技術として、支持体の空のポケットに磁石を装着し、引き続きポケットに含浸樹脂を詰めることが知られている。しかし、市販の含浸樹脂は高温で硬化させねばならず、そのため、既に固化してはいるが未だ硬化していない含浸樹脂が再び液化し、一部では再び支持体から流れ出て塗り垂れを形成し、これらの塗り垂れを研削除去しなければならない。
【発明の概要】
【発明が解決しようとする課題】
【０００７】
本発明の課題は、２つ以上の接合相手の間に耐久性のある強固な結合部を製造するための、簡単な方法を提供することである。
【課題を解決するための手段】
【０００８】
これらの課題は、請求項１に記載した方法によって解決される。本発明の諸構成及び諸態様は従属請求項の対象である。
【０００９】
第１接合相手を第２接合相手と結合するためのこの方法では、先ず、両方の接合相手が用意される。次に、第１接合相手に塗膜が被着される。この塗膜は、第１接合相手の表面を完全に又は部分的に覆うことができる。第１接合相手への塗膜の被着は、例えば浸漬、噴霧又は塗布によって、行うことができる。
【００１０】
第２接合相手は凹部を有していてもよく、この凹部は、塗膜を備えた第１接合相手を、完全に又は部分的に、受容するために、設けられている。このため、塗膜を備えた第１接合相手は、完全に又は少なくとも部分的に、第２接合相手の凹部に挿入される。凹部は、第１接合相手の形状に適合しているように、即ち、完全に又は部分的に凹部に挿入された塗装済み第１接合相手と第２接合相手との間に、隙間が残るように形成されている。この隙間の幅は、隙間のどの箇所でも、例えば１ｍｍ以下の、所定値を超えない。第１接合相手を凹部に挿入する時機は、塗膜がＢステージ又はＣステージにあるように選択しておくことができる。Ｂステージのとき、塗膜の部分架橋が存在し、塗料は未だ完全には硬化していない。最後にＣステージにおいて、塗膜は完全に硬化している。
【００１１】
完全に又は部分的に凹部に挿入された塗装済み第１接合相手と第２接合相手とを含む組立体は、次に含浸樹脂で含浸される。含浸樹脂は、凹部、切欠き部及び空隙内に、浸透できる。特に、含浸樹脂は、第１接合相手と第２接合相手との間に生じる隙間内に浸透する。空気混入の生じる虞を最小にするために、含浸過程は、周囲圧力を下げて、例えば１ｈＰａ未満の絶対圧力において、行うことができる。このように低下した周囲圧力は、例えば回転翼形油回転ポンプによって、達成することができる。
【００１２】
含浸後に含浸樹脂の粘度は、少なくとも、第１接合相手と第２接合相手とが互いに十分強固に結合される程度に低下される。硬化炉に搬送するとき、含浸樹脂は、なお、液状とすることができる。含浸樹脂が流れ出ることは、積層薄板の隣接薄板間に生じる毛管引力によって、及び／又は、一つ又は複数の閉鎖要素によって、例えば既存の凹部、切欠き部及び空隙を覆うゴムマットによって、防止することができる。
【００１３】
第１接合相手に被着される塗膜は、第１接合相手と第２接合相手との間に強固な結合部を可能とする特殊な塗料組成物から製造される。この塗料組成物は、エポキシ樹脂混合物、硬化促進剤、シラン系エポキシ官能性接着剤及び溶剤を含有してなり、エポキシ樹脂混合物は、エポキシ価最大２当量／ｋｇ以下の少なくとも１つの固体エポキシ樹脂１０重量％〜９４重量％と、エポキシ価＞４当量／ｋｇの少なくとも１つの固体多官能エポキシ樹脂１重量％〜５０重量％と、融点＞３０℃のフェノールノボラック及び／又はクレゾールノボラック５重量％〜４０重量％とを、含有してなる。
【００１４】
この特殊なエポキシ樹脂混合物の他に、塗料組成物は、硬化促進剤、例えば第３アミン又はイミダゾール誘導体、を含有してなる。硬化促進剤は、例えば２−エチル−４−メチルイミダゾールである。永久磁石素材への塗装の所望の付着を保証するために、塗料組成物は、更に、シラン系エポキシ官能性接着剤を含有してなる。γ−グリシドキシプロピルトリメトキシシラン又はβ−（３，４−エポキシシクロヘキシル）−エチルトリメトキシシランも有利であることが実証された。接着剤は、固体樹脂混合物を基準に、例えば０．１重量％〜５重量％、好ましくは１重量％〜３重量％、の量を利用することができる。
【００１５】
塗料用溶剤として適しているのは、例えば、脂肪族炭化水素、芳香族炭化水素、エーテル、エステル、グリコールエーテル、アルコール、ケトン及び／又はこれらの物質の２つ以上から成る混合物である。部材の塗装自体は、従来の仕方で塗布、浸漬、噴霧、スピンコーティング、注型又はその他の方法によって行われ、被塗部品の幾何学形状の故に、連続法でも回分法でも、吹付け法が優先的に利用される。この理由から、塗料の固体含量が過度に高くないことが望ましい。塗料の固体含量は、例えば最大５０重量％、又は１０重量％〜２０重量％、とすることができる。塗料組成物の一態様では、エポキシ樹脂混合物がエポキシ価１当量／ｋｇ〜２当量／ｋｇの固体エポキシ樹脂を１重量％〜８０重量％含有してなる。
【００１６】
別の一態様では、塗料組成物が、エポキシ価１当量／ｋｇ未満の固体エポキシ樹脂４０重量％〜６０重量％と、エポキシ価１当量／ｋｇ〜２当量／ｋｇの固体エポキシ樹脂２０重量％〜４０重量％と、エポキシ価４当量／ｋｇ超の固体多官能エポキシ樹脂１０重量％〜４０重量％と、フェノールノボラック及び／又はクレゾールノボラック１０重量％〜２０重量％と、を含有してなる。エポキシ価最大２当量／ｋｇ以下の固体エポキシ樹脂として適しているのは、例えばビスフェノールＡ及び／又はビスフェノールＦに基づく、エポキシ樹脂である。
【００１７】
他の態様において、多官能エポキシ樹脂は、４当量／ｋｇ超のエポキシ価を有し、エポキシフェノールノボラック、エポキシクレゾールノボラック、イソシアヌル酸トリグリシジル及び／又はこれらの物質を２つ以上有する混合物を含む群に由来する。
【００１８】
防食体としての性質を改善するために、塗料組成物は、防食添加剤、例えばリン酸亜鉛、クロム酸亜鉛又はヒドロキシ亜リン酸亜鉛、を含有してなることができる。
【００１９】
例えば可溶性着色剤、流れ調整剤、消泡剤等の付加的添加剤；例えば石英、マイカ、滑石粉等の非金属充填材；例えばカーボンブラック、ルチル等の分散性着色顔料；例えばベントナイト又はアエロジル等の分散助剤及び／又は流動学的添加剤及び／又は沈殿助剤が、塗料組成物内で利用されることによって、塗料組成物の更なる最適化が達成できる。
【００２０】
含浸樹脂として使用できるのは、例えば、２５℃の温度において、例えば５０ｍＰａ・ｓ〜１，０００ｍＰａ・ｓ又は例えば２００ｍＰａ・ｓ〜３００ｍＰａ・ｓの粘度を有し、長期間、例えば１ヶ月、の貯蔵安定性を有し、温度上昇によって硬化を開始させることのできる樹脂である。好適な含浸樹脂は、樹脂成分、硬化剤成分及び所望により硬化促進剤を含有してなる。樹脂成分として適しているのは、例えば、２０℃で液状のビスフェノールＡエポキシ樹脂、２０℃で液状のビスフェノールＦエポキシ樹脂、又は２０℃で液状のそれらの混合物である。それに加えて、粘度を下げるために、エポキシ官能希釈剤、例えばブタンジオールジグリシジルエーテル、を含浸樹脂に添加することができる。硬化剤成分として利用できるのは、無水物硬化剤、例えば低粘度の無水ジカルボン酸、例えば無水メチルシクロヘキサンジカルボン酸である。硬化促進剤として考慮の対象となるのは、例えばイミダゾール誘導体及び／又は三塩化ホウ素アミン系である。
【００２１】
このような含浸樹脂は、硬化時に、例えば２％未満の、僅かな体積収縮率を有するのに対して、従来の不飽和ポリエステル含浸樹脂では、典型的には、体積収縮率は５％超である。この特殊な含浸樹脂は、磁石の塗料被覆との間に、極めて強固な共有結合を形成する。この共有結合は、従来の含浸樹脂において現れるような双極子相互作用による単純な結合よりも、遥かに強固である。
【００２２】
本方法を、これまで２つの接合相手間の結合形成に基づいて説明した。しかし、同様に相応する仕方で、３つ以上の接合相手を互いに結合することもできる。本方法は、例えば、接合相手の間のごく良好な接着強度と優れた絶縁性とごく良好な耐熱性と顕著な防食性とを有するセグメント化磁石系を少ない工程で簡単に製造することを可能とする。
【００２３】
このような磁石系は、例えば２つ以上の永久磁石又は磁性体から、製造することができ、これらが第１接合相手として、共通の支持体として形成される第２接合相手と、結合される。このような磁石系を製造するとき、永久磁石又は磁性体は、支持体の相応する凹部に挿入され、所望により、そこで固定され、上述したように支持体と結合することができる。薄板を相連続して配置した積層薄板を含む支持体の場合、含浸樹脂が隣接薄板間に浸透するので、強固な結合は特に薄板間でも起きる。更に、これにより、薄板は含浸樹脂によって包み込まれ、こうして相互に電気絶縁され、腐食から保護されている。それに加えて、交流電磁界の故に薄板全体に生じる渦電流は、電気絶縁によって防止される。
【００２４】
以下、実施例に基づいて、一部では図を参考に、本発明を詳しく説明する。
【図面の簡単な説明】
【００２５】
【図１】永久磁石同期機用の製造すべき回転子の支持体の側面図であり、支持体は、磁石又は磁性体を受容するための連続開口部として形成されたポケットを有する。
【図２】図１による支持体のＡ部分の拡大図である。
【図３】図２による支持体の部分を目視方向Ｂに見た側面図であり、この図から明らかとなるように、支持体は相連続して配置される若干数の薄板を含み、図２の図を補足して、支持体の片側に、環状に打ち抜かれた接着フィルムが被着され、この接着フィルムが開口部を片側で閉鎖する。
【図４】図３による支持体の、片側が閉鎖された、開口部に挿入される磁石又は磁性体を示す。
【図５】塗膜被着後の、図４による磁石又は磁性体を示す。
【図６】図２による支持体部分を薄板の１つの横断面図で示しており、図２に示す各開口部に、図５の塗装済み磁石又は磁性体が挿入されている。
【図７】図６による支持体部分を目視方向Ｂに見た側面図であり、塗装済み磁石又は磁性体用の導入開口部が、接着フィルムによって閉鎖されている。
【図８】塗装済み磁石又は磁性体を装備し、且つ接着フィルムを備えた支持体の側面図である。
【図９】真空化可能な室の横断面図であり、塗装済み磁石又は磁性体を装備し、且つ接着フィルムを備えた支持体が、この室内で、含浸樹脂で含浸される。
【図１０】硬化炉の横断面図であり、塗装済み磁石又は磁性体を装備し接着フィルムを備え、且つ含浸樹脂で含浸された支持体が、この硬化炉内で温度を高めて硬化される。
【図１１】図１０による回転軸を含む切断面における仕上げられた結合部の垂直断面図である。
【図１２】前面及び裏面の接着フィルムを取り除いたのちの図１、図２、図３、図６、図７による磁石を装備した支持体のＡ部分を示す。
【発明を実施するための形態】
【００２６】
実施例１（塗料溶液の製造）
エポキシ価０．３当量／ｋｇのビスフェノールＡ固体樹脂２５ｇとエポキシ価１．５当量／ｋｇのビスフェノールＡ樹脂１０ｇとエポキシ価５．６当量／ｋｇのエポキシフェノールノボラック８ｇと融点１２０℃のクレゾールノボラック７ｇとが、メチルエチルケトン３部とエタノール１部とから成る２００ｇの溶剤混合物に、溶かされる。この溶液に、２−エチル−４−メチルイミダゾール０．２５ｇとγ−グリシドキシプロピルトリメトキシシラン０．５ｇとが、加えられる。こうして得られる透明塗料溶液が、上で述べた塗料組成物であり、他の応用例用の塗料又は塗膜として利用することができる。
【００２７】
実施例２（絶縁試験）
実施例１で製造された塗料が、スプレーガンで、ネオジム−鉄−ホウ素合金製の直方体永久磁石に、噴霧された。寸法５０ｍｍ×１２ｍｍ×５ｍｍの直方体磁石は、引き続き５０℃で３０分間乾燥させられた。乾燥後の塗料膜厚は、約１５〜２５μｍであった。それぞれ８つの直方体磁石が締付装置によって１つのブロックへと固定され、接触面は、５０ｍｍ×１２ｍｍであった。こうして仕上げられた磁石系が、循環空気炉において、１５０℃で３時間硬化された。
【００２８】
最も硬い磁石ブロックが引き続き通電試験にかけられ、片側の接着されたブロックから研磨によって塗料が取り除かれ、直流電源により、３０ボルトの電圧が印加された。こうして、全ての接着部が優れた絶縁作用を示し、通電を許容しないことを確認することができた。
【００２９】
実施例３（腐食試験）
実施例２に従って製造された５つの磁石ブロックが、腐食試験において、１３０℃、空気湿度１００％、圧力２．７ｂａｒでオートクレーブ内での腐食試験に供された。７日間（１６８時間）の試験時間後でも、腐食の痕跡は発見されず、膜剥離も観察できなかった。
【００３０】
実施例４（塩水噴霧試験）
実施例２に従って製造された５つの磁石ブロックが、ＤＩＮ５００２１による塩水噴霧試験に供された。２４０時間の試験時間後も、磁石ブロックに腐食現象は確認できなかった。
【００３１】
実施例５（有害ガス試験）
実施例２の方法に従って製造された５つの磁石ブロックが、ＤＩＮ５００１８による有害ガス試験に供された。２１回の試験周期後、塗料又は磁石材料に対する腐食作用を確認できなかった。
【００３２】
実施例６（塗料の耐熱性）
実施例１に従って製造された塗料が、硬化状態において加熱速度５Ｋ／分のサーモグラフ分析に供された。結果として、４１０℃の分解点が確認された。これは、この塗料が、ＮｄＦｅＢ磁石におけるあらゆる高温応用用に、利用できることを、意味する。この素材自体の高温応用の上限は、最高２１０℃である。というのも、この温度以上では、不可逆的熱損失の発生を予想しなければならないからである。
【００３３】
実施例７（接着強度）
実施例２の方法に従って製造された磁石板が、圧縮剪断試験に供された。この試験では、１５，０００Ｎで磁石材料が壊れたが、接着自体は損なわれなかった。
【００３４】
実施例８（圧縮剪断試験）
実施例１に従って製造された接着塗料を使って、ＤＩＮ５４４５１に依拠して圧縮剪断試験を行った。磁石−磁石接着について、室温で、圧縮剪断強さは、２５Ｎ／ｍｍ２超であった。１３０℃でも、圧縮剪断強さは５Ｎ／ｍｍ２超であった。
【００３５】
実施例９（２つの接合相手間の結合の製造）
以下では、本方法を、例示的に永久磁石同期機用回転子の製造を基に、説明する。このため、図１に例示的に正面図で示した支持体２が用意される。支持体２は、相連続して配置される若干数の薄板を含み、そのうち、この図では、前面２ａにある薄板２１のみ認めることができる。各薄板は、例えばリングとして、例えば円筒リングとして、形成しておくことができる。更に、これらの薄板が一連の開口部を有し、これらの開口部は、方位角方向で、例えば互いに等間隔に、離間している。相連続して配置されるこれらの薄板は、同一に成形しておくことができる。
【００３６】
開口部を有する個々の薄板は、支持体２に開口部６が形成されるように、配置されている。開口部６は、支持体２の前面２ａから前面２ａとは反対側の裏面まで、連続的に延びている。開口部の形状は、基本的に任意に、製造すべき磁石系に対する各要求に依存して、選択しておくことができ、図示されたような横断面図が、長方形の形状とは違ってもよい。開口部は、例えば円形横断面を有することもできる。
【００３７】
支持体２のＡ部分が図２に拡大図示してある。図３は、図２に見られる目視方向ＢからのこのＡ部分の側面図である。図３では、支持体２の個々の薄板２１、２２、２３、２４、２５、２６を十分認めることができる。薄板の数は、任意に選択することができる。隣接する薄板２１、２２、２３、２４、２５、２６の間に、空隙２９を設けておくことができ、これらの空隙に後で含浸樹脂が充填される。
【００３８】
環状支持体２の外面に向いた開口部６の横側の位置が破線で示してある。この図に認めることができるように、開口部６は、支持体２の前面２ａから前面２ａとは反対側の裏面２ｂまで、延びている。
【００３９】
図２とは異なり、図３では支持体２の裏面２ｂに、環状に打ち抜かれた接着フィルム７ｂが被着されており、この接着フィルムで開口部６が片側を閉鎖される。接着フィルム７ｂは、図示したように、連続フィルムとして形成しておくことができる。しかし、全ての開口部に亘って延びる接着フィルム７ｂの代わりに、それぞれ１つ又は複数の開口部６を、それぞれ片側でのみ、閉鎖する接着フィルム部分を使用することも同様に可能である。
【００４０】
前面２ａから磁石１が開口部６に挿入される。磁石１の代わりに磁性体を設けておくこともできるが、しかし、このことは、支持体２との結合を製造するうえで些細なことである。それ故に、他の実施では、磁石のみを引合いに出す。しかし、磁性体の場合、この磁性体は、後の時点で、例えば製造すべき結合部の硬化後に、磁化されねばならない。
【００４１】
図４は、このような磁石１を横断面図で示す。開口部６に導入する前に磁石１は、完全に又は部分的に、塗膜１１を与えられ、そのことは図５から明らかとなる。塗膜１１は、先に述べた塗料組成物から製造されている。磁石１への塗膜１１の被着は、例えば浸漬、噴霧又は塗布によって、行うことができる。磁石１を開口部６に挿入する時機は、塗膜１１がＡステージ、Ｂステージ又はＣステージにあるように、選択しておくことができる。開口部６の裏面を接着フィルム７ｂでマスキングすることによって、磁石１は開口部６内で保持される。
【００４２】
図６は、支持体２の開口部内にある塗装済み磁石１を含むＡ部分の横断面図である。磁石１の導入後、開口部は、図３の図に対応した図７から明らかとなるように、前面２ａでも接着フィルム７ａによって、閉鎖される。接着フィルム７ａ、７ｂによって、磁石１の脱落が防止される。磁石１を装備し且つ接着フィルム７ａ、７ｂを備えた支持体１全体の前面２ａの図を、図８が示す。この図は図１の図に対応している。
【００４３】
図８の図とは異なり、前面２ａは、完全に接着フィルム７ａを貼り付けておくことができる。同様に、裏面２ｂ（図３、図７参照）は、完全に接着フィルム７ｂを貼り付けておくことができる。そのことの利点として、後で、この組立体に含浸樹脂を含浸した後に、含浸樹脂が磁石１と支持体２との間の隙間から流れ出ることが防止される。更に、接着フィルム７ａ、７ｂは、含浸後、含浸樹脂が十分に固化すると、前面２ａ又は裏面２ｂから引き剥がすことができ、支持体２の前面２ａと裏面２ｂとは、接着フィルム７ａ又は７ｂが貼り付けられていた領域に、含浸樹脂で濡れていない均一な表面を有する。接着フィルム７ａ、７ｂの下にある側面２ａ、２ｂ部分にも防食部を備えるために、接着フィルム７ａ、７ｂの除去後に、この組立体に、なお含浸樹脂又は別の好適な塗料から成る膜を被着してもよい。
【００４４】
図９に示したように、図８の組立体が次に含浸樹脂８内で含浸される。含浸樹脂は、後の硬化時に、磁石１に被着された塗膜１１と所望により結合され、こうして支持体２内で磁石１の強固な固定を引き起こすような性状を有し、この強固な固定は、製造すべき回転子の極端に高い回転数にも耐える。含浸過程は、少なくとも一時的には、真空化可能な室９内で、例えば室９の外側の標準周囲圧力ｐ０に比べて低減された１ｈＰａ未満又はそれに等しい絶対圧力ｐ１において、行われる。
【００４５】
この組立体の含浸は、磁石１の塗膜１１がＡステージ、Ｂステージ又はＣステージにある時点で、行うことができる。塗膜１１が未だ硬化していないとき、つまりＡステージ又はＢステージにあるとき、塗膜１１と含浸樹脂とは共通の限界範囲内で一層良好に化学結合することができ、これが極めて強力な結合をもたらす。
【００４６】
含浸時に含浸樹脂８は外部から、隣接薄板２１、２２、２３、２４、２５、２６間にある空隙２９と、塗装済み磁石１と薄板２１、２２、２３、２４、２５、２６との間にある隙間とに、浸透することができ、こうして結合部は、ほぼ空気混入なしに、完全に含浸されている。
【００４７】
次に含浸樹脂８と（そして既に事前に硬化されていない限り）塗膜１１とは、硬化させることができる。硬化は、図１０に例示的に示したように、硬化炉１０内で行うことができる。硬化は、２工程で行うことができ、このとき、含浸組立体は、所望により、例えば、高められた、例えば５０℃〜１００℃の、第１温度での第１硬化工程中に予備硬化される。第１硬化工程のとき、硬化反応開始によって、含浸樹脂の粘度がゆっくりと、（架橋開始とそれに伴う硬化とに起因して）低粘度中間状態なしに増加し、組立体の空隙から溢れるのが防止されることになる。架橋の適切な開始は、エポキシ樹脂に基づく樹脂系を使用することによって、加速された無水物硬化で実現される。このような系は、加熱時に僅かな粘度変化を受けるだけである。というのも、約５０℃の温度以降既に含浸樹脂マトリクスの硬化が始まるからである。
【００４８】
所望により、後続の第２硬化工程において、次に、第１温度よりも高められた、例えば１００℃〜１５０℃の、第２温度において、完全硬化を行うことができる。
【００４９】
含浸樹脂８が空隙２９や磁石１と支持体２との間にある隙間から過度に流れ出るのを防止するために、組立体は、含浸後、含浸樹脂８が十分硬化するまで軸線Ｒの周りで回転させることができる。この回転は、所望ならば、第１硬化工程中に、また、所望ならば、第２硬化工程中にも行うことができる。
【００５０】
図１１は、図１０による回転軸線の平面における仕上げられた回転子の横断面図である。この図において、接着フィルム７ａ、７ｂは、未だ支持体２の前面２ａ又は裏面２ｂに貼り付けられている。そうする代わりに、接着フィルム７ａ、７ｂは、含浸後、例えば第１硬化工程中、第１硬化工程後、第２硬化工程前、又は第２硬化工程中に、含浸樹脂８が十分に結合されたなら取り除くことができる。
【００５１】
図１２は、磁石１を装備し含浸樹脂８を含浸して硬化した支持体２から前面及び裏面の接着フィルム７ａ、７ｂを取り除いたのちの図１、図２、図３、図６、図７によるＡ部分を示す。前面２ａ及び裏面２ｂは、保護する接着フィルム７ａ、７ｂの故に含浸樹脂８で覆われていないか又はごく僅かに覆われているにすぎない。一方、環状支持体２の内面及び外面には、それぞれ、含浸樹脂８から成る膜８１がある。更に、磁石１上には、含浸樹脂８から成る膜８２が有り得る。この膜８２は、含浸時に接着フィルム７ａ、７ｂと磁石１との間にある空隙内に達した含浸樹脂８から生じる。
【００５２】
含浸後に支持体２及び磁石１に付着した過剰な含浸樹脂が過度に厚い膜を形成するのを防止するために、過剰な含浸樹脂は、含浸後、希釈によって洗い落とすことができる。
【符号の説明】
【００５３】
１  第１接合相手、磁石
２  第２接合相手、支持体
６  開口部
８  含浸樹脂
１１  塗膜
【図１】
2010529819.tif 000003
【図２−３】
2010529819.tif 000004
【図４】
2010529819.tif 000005
【図５】
2010529819.tif 000006
【図６−７】
2010529819.tif 000007
【図８】
2010529819.tif 000008
【図９】
2010529819.tif 000009
【図１０】
2010529819.tif 000010
【図１１】
2010529819.tif 000011
【図１２】
2010529819.tif 000012
【国際調査報告】
2010529819.tif 000013
2010529819.tif 000014
2010529819.tif 000015
2010529819.tif 000016